(57)【要約】  本発明は無機乾燥粉末建築塗料を開示し、組成にはアルカリ金属ケイ酸塩と硬化剤とによって構成される無機ゲル体系及び有機再分散可能なポリマー粉体を含み、さらに充填剤、顔料及び助剤を添加してもよく、本発明に記載される建築塗料は良好な貯蔵安定性、耐洗濯性、耐候性を有し、輸送しやすく、且つ硬化して膜に形成された後、塩析白化現象が生じなく、また、ＶＯＣ、ベンゼン、ホルムアルデヒド重金属等のような有害物も発生しない。【選択図】なし【特許請求の範囲】
【請求項１】
無機乾燥粉末建築塗料において、無機乾燥粉末塗料の組成はアルカリ金属ケイ酸塩と、硬化剤と、再分散可能なポリマー粉体と、を含み、前記硬化剤は前記アルカリ金属ケイ酸塩と架橋堆積体を形成できる物質である、ことを特徴とする無機乾燥粉末建築塗料。
【請求項２】
前記硬化剤が無機化合物である、ことを特徴とする請求項１に記載の無機乾燥粉末建築塗料。
【請求項３】
前記硬化剤はフルオロケイ酸塩、リン酸塩、ホウ酸塩、金属酸化物、金属水酸化物のうちのいずれか１種または複数種の混合物を含む、ことを特徴とする請求項２に記載の無機乾燥粉末建築塗料。
【請求項４】
前記金属酸化物、金属水酸化物はそれぞれメンデレーエフ元素周期表におけるＩＡ、ＩＩＡ、ＩＩＩＡ、ＩＩＢ及びＩＢ族のうちのいずれか１種または複数種の金属の酸化物、水酸化物で、前記フルオロケイ酸塩、リン酸塩、ホウ酸塩はそれぞれメンデレーエフ元素周期表におけるＩＡ、ＩＩＡ、ＩＩＩＡ、ＩＩＢ及びＩＢ族のうちのいずれか１種または複数種の金属のフルオロケイ酸塩、リン酸塩、ホウ酸塩である、ことを特徴とする請求項３に記載の無機乾燥粉末建築塗料。
【請求項５】
前記再分散可能なポリマー粉体は重合体乳液を乾燥することによって作られ、前記重合体はオレフィン、ジオレフィン、アクリル酸、アクリル酸樹脂、メタクリル酸、メタクリル酸エステル、脂肪酸ビニルエステルの重合によって得たホモポリマー、２成分共重合体、３成分共重合体のうちのいずれか１種または複数種の混合物であり、ここで、前記脂肪酸ビニルエステルがＲ−ＣＯ−Ｏ−ＣＨ＝ＣＨ２で、Ｒが炭化水素基である、ことを特徴とする請求項１に記載の無機乾燥粉末建築塗料。
【請求項６】
ＲがＣ１〜Ｃ２０の直鎖または側鎖を有するアルキル基である、ことを特徴とする請求項５に記載の無機乾燥粉末建築塗料。
【請求項７】
前記アルカリ金属ケイ酸塩はケイ酸ナトリウム、ケイ酸カリウム、ケイ酸リチウムのうちのいずれか１種または複数種の混合物を含む、ことを特徴とする請求項１に記載の無機乾燥粉末建築塗料。
【請求項８】
前記アルカリ金属ケイ酸塩と、前記硬化剤と、前記再分散可能なポリマー粉体との重量比が、
アルカリ金属ケイ酸塩                ５０〜４００、
硬化剤                              １〜１００、
再分散可能なポリマー粉体            ２０〜２５０である、
ことを特徴とする請求項１〜７のいずれか１項に記載の無機乾燥粉末建築塗料。
【請求項９】
無機乾燥粉末建築塗料の組成はさらに充填剤及び／または顔料を含む、ことを特徴とする請求項１に記載の無機乾燥粉末建築塗料。
【請求項１０】
前記充填剤は酸化ケイ素、ケイ酸塩、炭酸塩、炭化物、硫酸塩、硫化物、窒化物、金属酸化物、金属水酸化物、金属のうちのいずれか１種または複数種の混合物を含む、ことを特徴とする請求項９に記載の無機乾燥粉末建築塗料。
【請求項１１】
前記顔料はチタン白粉末（二酸化チタン）、赤色酸化鉄、黄色酸化鉄、黒色酸化鉄、リトポン、カーボンブラック、カドミウム赤、カドミウム黄、クロム酸鉛、酸化クロム・グリーン、紺青、酸化亜鉛、亜鉛黄,コバルト青、及び主体構造がフタロシアニンである顔料、アゾ類染料、主体構造がキナクリドンである顔料のうちのいずれか１種または複数種の混合物を含む、ことを特徴とする請求項９に記載の無機乾燥粉末建築塗料。
【請求項１２】
前記組成の重量比が、
アルカリ金属ケイ酸塩                ５０〜４００、
硬化剤                              １〜１００、
再分散可能なポリマー粉体            ２０〜２５０、
顔料                                ０〜３００及び／または
充填剤                              ３００〜７００である、
ことを特徴とする請求項９に記載の無機乾燥粉末建築塗料。
【請求項１３】
前記組成はさらに塗料として用いられることができる助剤を含む、ことを特徴とする請求項１または９に記載の無機乾燥粉末建築塗料。
【請求項１４】
前記組成の重量比が、
アルカリ金属ケイ酸塩                ５０〜４００、
硬化剤                              １〜１００、
再分散可能なポリマー粉体            ２０〜２５０、
顔料                                ０〜３００、及び／または
充填剤                              ３００〜７００及び／または
助剤                                ０〜２０である、
ことを特徴とする請求項１３に記載の無機乾燥粉末建築塗料。
【請求項１５】
請求項１に記載の無機乾燥粉末建築塗料を調製する方法において、粉末状アルカリ金属ケイ酸塩、粉末状硬化剤及び再分散可能なポリマー粉体であって、好ましくは、さらに粉末状顔料、及び／または粉末状充填剤、及び／または粉末状助剤を加えて乾式混合される、ことを特徴とする無機乾燥粉末建築塗料を調製する方法。
【発明の詳細な説明】
【技術分野】
【０００１】
本発明は塗料に関し、特に良好な耐候性、耐洗濯性を有し、塩析白化現象が生じない無機乾燥粉末建築塗料に関する。
【背景技術】
【０００２】
建築塗料は主に建築外壁、内壁、天井、地面等に用いられる塗料を指し、装飾機能、保護機能及び住居性能改善機能を有する。現在建築塗料は水性塗料を主としており、水性塗料は水を分散媒体とする塗料であり、水乳液及び水溶液型の塗料を含む。但し、水性塗料の組成には３５〜５５％にも達している水を含めるため、水性塗料の包装及び運送にとって、大量の人力、物力及び財力が必要になり、水性塗料の品質保証期限及び保管期が短く、水性建築塗料の保管安定性を解決するため、即ち保管期間内に分層、増稠などの現象を生じさせないように、非常に高いコスト及び専門技術も不可欠である。
【０００３】
ドイツのワッカー・ケミー社（Ｗａｃｋｅｒ Ｃｈｅｍｉｅ ＡＧ）の再分散可能なポリマー粉体を研究開発することによって、塗料の乾燥粉末化が可能になった。乾燥粉末塗料は一般的に乳液を特殊なプロセスによって乾燥して粉末に形成し、生産及び保管手段を変更し、生産コストを下げ、包装及び輸送が便利、安全で、保管期限及び品質保証期限が長く、使用する時に溶剤とアルコール性または水性塗料または快速乾燥塗料に調製され、適用性が強く、使用上が便利で、且つ普通の塗料における添加必要な化学助剤を省略し、環境汚染問題を解決しただけでなく、資源を節約するため、広範に応用及び発展されていた。建築塗料製品において、比較的早く発展され、且つ極に使用価値を有するのは厚質の乾燥粉末状塗料例えば粉末状パティ、粉末状セラミック模倣塗料、粉末状防水塗料及び保温断熱塗料等である。
【０００４】
薄層の乾燥粉末建築塗料は主に現場で水を加えて均一に混合した後ローラ塗布、ブラシ塗布手段によって工事を行うため、厚質塗料の要求とは違っており、薄層乾燥粉末建築塗料は現在２種類に分けられ、１つの種類は純粋な再分散可能なポリマー粉体系の乾燥粉末塗料で、他１つの種類は再分散可能なポリマー粉体と石膏、消石灰、セメント等の無機粉体とによって構成される乾燥粉末塗料(無機乾燥粉末塗料)である。
【０００５】
純粋なポリマー粉体系の乾燥粉末塗料において、塗料の性能は大きな程度でポリマー粉体によって決められるが、再分散可能なポリマー粉体と乳液との間の膜を形成する差異が塗膜の性能の差異に至り、特に耐洗濯性、耐老朽性等に表れるため、前記種類の塗料は大規模に応用されていなかった。
【０００６】
無機乾燥粉末は普通セメント、石灰または石膏等の無機被膜形成組成を添加することによって、耐洗濯性及び耐老朽性は共に大きな程度で改善及び向上され、抗冷凍、黴菌防止等の利点を有し、且つ耐湿式洗浄性、粘着性、防水性等の方面には共に良好な表現を有するため、ヨーロッパ市場には、このような無機乾燥粉末建築塗料はすでに人に注目を浴びる位置に占めている。例えば特許文献１に開示されたエコ型乾燥粉末塗料は、再分散可能なポリマー粉体と白色セメントを主要成分とし、エマルジョンペンキにおける複数の添加剤を節約し、揮発性有機化合物を減少し、特許文献２に開示されたセメント系乾燥粉末塗料は、白色セメント、再分散可能なポリマー粉体及び塗料にセラミック模倣及び夜光効果を生じさせる添加剤によって構成され、良好な耐久性を有し、特許文献３に開示された石膏系無機乾燥粉末は、石膏粉末、白色セメント及びポリビニルアルコール微粉等の成分を含み、化学結合及び作用によって、従来の乾燥粉末塗料の耐久性の悪い問題を解決した。
【０００７】
但し、前記無機乾燥粉末塗料には石灰、セメント等が添加されたため、可溶性塩が形成され、これらの可溶性塩はある程度の条件下で表面から徐々に析出し、前記塩類は白色をやや有するため、濃色の塗装層には浅色斑点が現れ、即ち所謂白化現象である。そのため、このような無機乾燥粉末塗料は白色または浅色塗料に限定されている。
【先行技術文献】
【特許文献】
【０００８】
【特許文献１】中国特許第１００５５８８３４号明細書
【特許文献２】中国特許第１０１２３０２１４号明細書
【特許文献３】中国特許出願公開第１０２１７３７１０号明細書
【発明の概要】
【発明が解決しようとする課題】
【０００９】
無機乾燥粉末建築塗料の白化現象が生じやすい欠陥に対し、本発明は耐洗濯性及び耐候性が良好で、白化現象がない無機乾燥粉末建築塗料、及び前記乾燥粉末建築塗料の生産方法を提供する。
【課題を解決するための手段】
【００１０】
そのため、本発明の第１側面は、組成には無機ゲル体系及び再分散可能なポリマー粉体を含む無機乾燥粉末建築塗料を提供することにある。
【００１１】
前記無機乾燥粉末建築塗料において、さらに顔料、及び／または充填剤を添加してもよい。
【００１２】
前記無機ゲル体系はアルカリ金属ケイ酸塩及び硬化剤を含み、前記硬化剤は前記アルカリ金属ケイ酸塩と架橋堆積体を形成できる物質を指す。
【００１３】
本発明に記載の前記アルカリ金属ケイ酸塩は、メンデレーエフ元素周期表ＩＡ族における金属のケイ酸塩を指し、好ましくはケイ酸ナトリウム、ケイ酸カリウム、ケイ酸リチウムのうちのいずれか１種または複数種の混合物を含む。
【００１４】
前記硬化剤は、フルオロケイ酸塩、リン酸塩(縮合リン酸塩を含む)、ホウ酸塩、金属酸化物、金属水酸化物のうちのいずれか１種または複数種の混合物を含むことが好ましい。
【００１５】
前記金属酸化物、金属水酸化物はそれぞれさらにメンデレーエフ元素周期表におけるＩＡ、ＩＩＡ、ＩＩＩＡ及びＩＩＢ、ＩＢ族のうちのいずれか１種または複数種の金属の酸化物、水酸化物であることが好ましい。
【００１６】
そのうち、前記フルオロケイ酸塩、リン酸塩、ホウ酸塩はそれぞれさらにメンデレーエフ元素周期表におけるＩＡ、ＩＩＡ、ＩＩＩＡ及びＩＩＢ、ＩＢ族のうちのいずれか１種または複数種の金属のフルオロケイ酸塩、リン酸塩、ホウ酸塩であることが好ましい。
【００１７】
本発明の前記無機乾燥粉末建築塗料において、前記硬化剤はさらにＡｌ２Ｏ３、ＺｎＯ、ＭｇＯ、フルオロケイ酸ナトリウム、フルオロケイ酸カリウム、フルオロケイ酸リチウム、フルオロケイ酸マグネシウム、フルオロケイ酸アルミニウム、リン酸アルミニウム、リン酸カリウム、リン酸ナトリウム、リン酸マグネシウム、縮合リン酸アルミニウム、、ホウ酸アルミニウム、ホウ酸カリウム、ホウ酸ナトリウム、ホウ酸マグネシウムのうちのいずれか１種または複数種の混合物を含むことが最も好ましい。
【００１８】
本発明の前記無機乾燥粉末建築塗料において、前記再分散可能なポリマー粉体は重合体乳液の乾燥によって作られ、前記重合体はオレフィン、ジオレフィン、アクリル酸、アクリル酸樹脂、メタクリル酸、メタクリル酸エステル、脂肪酸ビニルエステルの重合によって得たホモポリマー、２成分共重合体、３成分共重合体のうちのいずれか１種または複数種の混合物であってもよい。前記脂肪酸ビニルエステルがＲ−ＣＯ−Ｏ−ＣＨ＝ＣＨ２で、そのうち、Ｒが炭化水素基であり、且つアルキル基が好ましく，最も好ましくはＣ１〜Ｃ２０の長さを含む直鎖または側鎖を有するアルキル基ある。前記重合体は、ポリ酢酸ビニル、酢酸ビニル／エチレン共重合体（ＥＶＡ）、酢酸ビニル／プロピレン共重合体、酢酸ビニル／ブタジエン共重合体、酢酸ビニル／スチレン共重合体、スチレン／ブタジエン共重合体、アクリル酸エステル／スチレン共重合体、アクリル酸エステル／酢酸ビニル／高級脂肪酸ビニルエステル三元共重合体、酢酸ビニル／高級脂肪酸ビニルエステル共重合体、エチレン／塩化ビニル／ラウリン酸ビニル三元共重合体、酢酸ビニル／エチレン／高級脂肪酸ビニルエステル三元共重合体、ポリアクリル酸、ポリアクリル酸エステル、ポリメタクリル酸、ポリメタクリル酸エステル等が例として挙げられる。
【００１９】
本発明の前記無機乾燥粉末建築塗料において、前記顔料が白色または浅色であってもよく、その他の色の無機または有機顔料であってもよく、無機顔料としてはチタン白粉末（二酸化チタン）、赤色酸化鉄、黄色酸化鉄、黒色酸化鉄、リトポン(硫化亜鉛と硫酸バリウムとの共沈殿物)、カーボンブラック、カドミウム赤、カドミウム黄、クロム酸鉛、酸化クロム・グリーン、紺青、酸化亜鉛、亜鉛黄,コバルト青が例として挙げられ、有機顔料としては主体構造がフタロシアニンである顔料、アゾ類染料、主体構造がキナクリドンである顔料等が例として挙げられる。
【００２０】
本発明の前記無機乾燥粉末建築塗料において、前記充填剤が無機充填剤であり、好ましくは、酸化ケイ素、ケイ酸塩、炭酸塩、炭化物、硫酸塩、硫化物、窒化物、金属酸化物、金属水酸化物、金属のうちのいずれか１種または複数種の混合物を含み、例えば、炭化ケイ素、窒化ホウ素、珪灰石、アルミナ、硫酸バリウム、炭酸カルシウム（軽質炭酸カルシウム及び／または重質炭酸カルシウムであってもよい）、滑石粉末、雲母粉末、ベントナイト、酸化カルシウム粉末（ｓｉｅｒｏｚｅｍ  ｐｏｗｄｅｒ）、ケイ酸アルミニウム（好ましくは超細ケイ酸アルミニウム）、石英粉末、方解石等を含む。
【００２１】
本発明の前記無機乾燥粉末建築塗料において、さらに塗料として用いられることができる助剤、例えば、消泡剤、分散剤、増稠剤、湿潤剤、被膜形成助剤（ｃｏａｌｅｓｃｅｎｔ）、カビ防止剤、撥水剤等のようないずれかの前記無機乾燥粉末建築塗料の性能を改善できる助剤を添加してもよい。
【００２２】
前記消泡剤はシリコーンオイル、鉱物オイル、ポリエーテル、ポリエーテル変性シリコーンオイル、高級脂肪族アルコール、有機アルコールリン酸エステルのいずれか１種または複数種の混合物であってもよい。
【００２３】
前記分散剤は陰イオン型の水溶性界面活性剤例えばカルボン酸塩（Ｒ−ＣＯＯＭ）、硫酸エステル塩（Ｒ−Ｏ−ＳＯ３Ｍ）、スルホン酸塩（Ｒ−ＳＯ３Ｍ）、または非イオン型の水溶性界面活性剤、例えばＹ−(ＣＨ２−ＣＨ２−Ｏ)ｎ−Ｘであってもよく、ビニルカルボン酸またはその塩またはエステルのホモポリマーまたは共重合体、またはその他のビニル基単量体との共重合体であってもよく、またはリン酸塩例えばヘキサメタリン酸ナトリウムであってもよい。そのうち、ＲがＣ５〜Ｃ３０の炭化水素基、好ましくは、Ｃ５〜Ｃ３０の直鎖または側鎖を有するアルキル基で、Ｘ及びＹは共に水において電離不可能な端封止基で、同一または異なってもよく、例えばＨ、Ｒ−ＣＯＯ−等、ｎが重合度である。
【００２４】
前記増稠剤はセルロース及び／またはその誘導体例えばメチルセルロース、カルボキシメチルセルロース、ヒドロキシプロピルメチルセルロース、ヒドロキシエチルセルロース、ヒドロキシプロピルメチルセルロース等を使用してもよく、またはポリアクリル酸及び／またはその誘導体例えばポリアクリル酸塩、ポリメタクリル酸、ポリメタクリル酸塩等であってもよく、または会合性ポリウレタン増稠剤であってもよく、また、無機増稠剤例えばベントナイトであってもよい。
【００２５】
前記湿潤剤としてはポリシロキサン、ポリエーテル変性ポリジメチルシロキサン、ポリエステル変性ポリジメチルシロキサン、フッ素含有の界面活性剤、ポリエーテル等が挙げられる。
【００２６】
前記カビ防止剤としては第４級アンモニウム塩、第４級リン塩、グアニジン、ビグアニド、ピリジン、イミダゾール、イソチアゾリノン、フェノール、及び前記物質の誘導体、またはＡｇ＋、Ｃｕ２＋、Ｚｎ２＋等の金属イオンを活性成分とするカビ防止剤、またはＺｎＯ、ＴｉＯ２等の活性酸化物が挙げられる。
【００２７】
前記撥水剤(防水剤)はメチルシリコン酸ナトリウム（ｍｅｔｈｙｌ  ｓｉｌａｎｏｌ  ｓｏｄｉｕｍ  ｓａｌｔ）等の有機ケイ素撥水剤が好ましい。
【００２８】
前記被膜形成助剤は併合性を改善し、本発明に記載の無機乾燥粉末建築塗料を工事する時により広い温度範囲内に硬化させて膜に形成するができる物質を指し、二価アルコール、二価アルコールモノエーテル、二価アルコールモノエーテル・カルボン酸エステル等、例えばエチレングリコール、プロピレングリコール−ｎ−ブチルエーテル、プロピレングリコールモノメチルエーテル酢酸エステル、２,２,４−トリメチル−１,３−ペタンジオールモノイソブチルエステル等であってもよい。
【００２９】
本発明の前記無機乾燥粉末建築塗料の好適な実施例において、以下の重量比の組成を含み、
アルカリ金属ケイ酸塩                ５０〜４００、
硬化剤                              １〜１００、
再分散可能なポリマー粉体            ２０〜２５０、
またはさらに、
顔料                                ０〜３００、及び／または
充填剤                              ３００〜７００、及び／または
助剤                                ０〜２０を含んでもよい。
【００３０】
本発明の前記無機乾燥粉末建築塗料の更なる好適な実施例において、以下の重量比の組成を含み、
アルカリ金属ケイ酸塩                １００〜３５０、
硬化剤                              ３〜８０、
再分散可能なポリマー粉体            ３０〜２００、
またはさらに、
顔料                                ０〜２５０、及び／または
充填剤                              ３５０〜６００、及び／または
助剤                                １〜１５を含んでもよい。
【００３１】
本発明の前記無機乾燥粉末建築塗料の更なる好適な実施例において、以下の重量比の組成を含み、
アルカリ金属ケイ酸塩                １００〜２５０、
硬化剤                              ５〜５０、
再分散可能なポリマー粉体            ５０〜１５０、
またはさらに、
顔料                                ０〜１５０、及び／または
充填剤                              ４００〜５５０、及び／または
助剤                                ２〜１０を含んでもよい。
【００３２】
本発明の前記無機乾燥粉末建築塗料の最も好適な実施例において、以下の重量比の組成を含み、
アルカリ金属ケイ酸塩                １００〜１５０、
硬化剤                              １０〜３０、
再分散可能なポリマー粉体            ７０〜１２０、
またはさらに、
顔料                                ５０〜１００、及び／または
充填剤                              ４５０〜５００、及び／または
助剤                                ５〜７を含んでもよい。
【００３３】
本発明の第２側面は前記乾燥粉末建築塗料の生成方法を提供することにあり、粉末状のアルカリ金属ケイ酸塩、粉末状の硬化剤及び再分散可能なポリマー粉体、またはさらに粉末状の顔料、及び／または粉末状充填剤、及び／または粉末状の助剤を一緒に乾式混合して、無機乾燥粉末建築塗料を調製するステップを含む。
【００３４】
前記生産方法において、粉末状のアルカリ金属ケイ酸塩、粉末状の硬化剤、再分散可能なポリマー粉体、顔料、充填剤、助剤及びこれらの物質の重量比は共に前記において説明した。
【発明の効果】
【００３５】
本発明に記載の無機乾燥粉末建築塗料は、水を加えて撹拌した後建築物に塗布して試験測定した結果、良好な耐洗濯性、耐候性を有し、白化現象がなく、且つ中国ＪＧ/Ｔ２６−２００２標準に満たすことができ、即ち純粋なポリマー粉体系の乾燥粉末塗料の耐洗濯性及び耐候性が悪い欠陥を克服し、セメント、石灰系ポリマー粉体系塗料の白化問題を解決した。
【００３６】
中国ＧＢ/１８５８２−２００８標準に基づいて測定した結果、ＶＯＣ(揮発性有機化合物)が検出されず、良好な環境保護性を有する。
【００３７】
且つ、本発明の無機乾燥粉末建築塗料の生産、使用が便利で、コストが低い。
【発明を実施するための形態】
【００３８】
本発明に記載の無機乾燥粉末建築塗料であって、組成は、
１）ＩＡ族における金属のケイ酸塩を指し、ケイ酸ナトリウム、ケイ酸カリウム、ケイ酸リチウムのうちのいずれか１種または複数種の混合物を含む、アルカリ金属ケイ酸塩と、
２）フルオロケイ酸塩、リン酸塩(縮合リン酸塩を含む)、ホウ酸塩、金属酸化物、金属水酸化物のうちのいずれか１種または複数種の混合物を含む、硬化剤と、
そのうち、前記金属酸化物、金属水酸化物はメンデレーエフ元素周期表におけるＩＡ、ＩＩＡ、ＩＩＩＡ及びＩＩＢ、ＩＢ族のうちのいずれか１種または複数種の金属の酸化物、水酸化物であってもよく、
そのうち、前記フルオロケイ酸塩、リン酸塩、ホウ酸塩はメンデレーエフ元素周期表におけるＩＡ、ＩＩＡ、ＩＩＩＡ及びＩＩＢ、ＩＢ族のうちのいずれか１種または複数種の金属のフルオロケイ酸塩、リン酸塩、ホウ酸塩であってもよく、
前記硬化剤としては、Ａｌ２Ｏ３、ＺｎＯ、ＭｇＯ、フルオロケイ酸ナトリウム、フルオロケイ酸カリウム、フルオロケイ酸リチウム、フルオロケイ酸マグネシウム、フルオロケイ酸アルミニウム、リン酸アルミニウム、リン酸カリウム、リン酸ナトリウム、リン酸マグネシウム、縮合リン酸アルミニウム、、ホウ酸アルミニウム、ホウ酸カリウム、ホウ酸ナトリウム、ホウ酸マグネシウムのうちのいずれか１種または複数種の混合物が例として挙げられ、
組成１)と組成２)とが無機ゲル体系を構成し、
３）重合体乳液の乾燥によって作られ、前記重合体はオレフィン、ジオレフィン、アクリル酸、アクリル酸樹脂、メタクリル酸、メタクリル酸エステル、脂肪酸ビニルエステルの重合によって得たホモポリマー、２成分共重合体、３成分共重合体のうちのいずれか１種または複数種の混合物であってもよく、前記脂肪酸ビニルエステルがＲ−ＣＯ−Ｏ−ＣＨ＝ＣＨ２で、そのうち、Ｒが炭化水素基であり、且つアルキル基が好ましく，最も好ましくはＣ１〜Ｃ２０の長さを含む直鎖または側鎖を有するアルキル基あり、前記重合体は、ポリ酢酸ビニル、酢酸ビニル／エチレン共重合体、酢酸ビニル／プロピレン共重合体、酢酸ビニル／ブタジエン共重合体、酢酸ビニル／スチレン共重合体、スチレン／ブタジエン共重合体、アクリル酸エステル／スチレン共重合体、アクリル酸エステル／酢酸ビニル／高級脂肪酸ビニルエステル三元共重合体、酢酸ビニル／高級脂肪酸ビニルエステル共重合体、エチレン／塩化ビニル／ラウリン酸ビニル三元共重合体、酢酸ビニル／エチレン／高級脂肪酸ビニルエステル三元共重合体、ポリアクリル酸、ポリアクリル酸エステル、ポリメタクリル酸、ポリメタクリル酸エステル等が例として挙げられる、再分散可能なポリマー粉体と、を含む。
【００３９】
前記３種の組成が本発明に記載の無機乾燥粉末建築塗料の核心組成部分であるが、
４）前記無機乾燥粉末建築塗料を増強することに用いられる無機充填剤であり、好ましくは、酸化ケイ素、ケイ酸塩、炭酸塩、炭化物、硫酸塩、硫化物、窒化物、金属酸化物、金属水酸化物、金属のうちのいずれか１種または複数種の混合物を含み、例えば、炭化ケイ素、窒化ホウ素、珪灰石、アルミナ、硫酸バリウム、炭酸カルシウム（軽質炭酸カルシウム及び／または重質炭酸カルシウムであってもよい）、ケイ酸カルシウム、硫酸カルシウム、滑石粉末、雲母粉末、ベントナイト、酸化カルシウム粉末、ケイ酸アルミニウム（好ましくは超細ケイ酸アルミニウム）、石英粉末、珪藻土、方解石等を含む、充填剤と、
５）前記無機乾燥粉末建築塗料に対して必要な色を付け、白色または浅色であってもよく、その他の色の無機または有機顔料であってもよく、無機顔料としてはチタン白粉末（二酸化チタン）、赤色酸化鉄、黄色酸化鉄、黒色酸化鉄、リトポン(硫化亜鉛と硫酸バリウムとの共沈殿物)、カーボンブラック、カドミウム赤、カドミウム黄、クロム酸鉛、酸化クロム・グリーン、紺青、酸化亜鉛、亜鉛黄,コバルト青が例として挙げられ、有機顔料としては主体構造がフタロシアニンである顔料、アゾ類染料、主体構造がキナクリドンである顔料等が例として挙げられる、顔料と、を添加してもよい。
【００４０】
また、必要に応じ、さらに前記無機乾燥粉末建築塗料の性能を改善できる助剤例えば、消泡剤、分散剤、増稠剤、湿潤剤、被膜形成助剤、カビ防止剤、撥水剤等を添加してもよい。
【００４１】
本発明の前記組成を乾式混合すれば前記無機乾燥粉末建築塗料を作られ、性能のより良い無機乾燥粉末建築塗料を生産するため、前記各組成の重量比は、
アルカリ金属ケイ酸塩                ５０〜４００、
硬化剤                              １〜１００、
再分散可能なポリマー粉体            ２０〜２５０であることが好ましい。
またはさらに、
顔料                                ０〜３００、及び／または
充填剤                              ３００〜７００、及び／または
助剤                                ０〜２０を含んでもよい。
【００４２】
前記組成の重量比は、
アルカリ金属ケイ酸塩                １００〜３５０、
硬化剤                              ３〜８０、
再分散可能なポリマー粉体            ３０〜２００であることがより好ましい。
またはさらに、
顔料                                ０〜２５０、及び／または
充填剤                              ３５０〜６００、及び／または
助剤                                １〜１５を含んでもよい。
【００４３】
前記組成の重量比は、
アルカリ金属ケイ酸塩                １００〜２５０、
硬化剤                              ５〜５０、
再分散可能なポリマー粉体            ５０〜１５０であることがさらに好ましい。
またはさらに、
顔料                                ０〜１５０、及び／または
充填剤                              ４００〜５５０、及び／または
助剤                                ２〜１０を含んでもよい。
【００４４】
前記組成の重量比は、
アルカリ金属ケイ酸塩                １００〜１５０、
硬化剤                              １０〜３０、
再分散可能なポリマー粉体            ７０〜１２０であることが最も好ましい。
またはさらに、
顔料                                ５０〜１００、及び／または
充填剤                              ４５０〜５００、及び／または
助剤                                ５〜７を含んでもよい。
【００４５】
以下、本発明の内容をよりよく理解するように、具体的な実施例を通じて本発明に記載の無機乾燥粉末建築塗料及びその生産方法に対して詳細に解釈及び説明するが、以下の実施例は本発明の範囲を制限するものではない。
【００４６】
（実施例１）
本実施例において、組成は、
ケイ酸カリウム                      １００ｇ、
リン酸アルミニウム                  ５ｇ、
ＥＶＡ再分散性エマルジョン粉末      ５０ｇ、
ＣａＣＯ３                          ４００ｇ、
消泡剤                              １ｇ、
増稠剤                              １ｇを含み、
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ/Ｔ ２６−２００２「外壁無機建築塗料」に基づいて測定され、且つ中華人民共和国国家標準ＧＢ １８５８２−２００８「室内装飾塗装材料内壁塗料における有害物質の限定量」に基づいてＶＯＣ含有量を測定し、測定した結果は表１及び表２にそれぞれ示す。
【００４７】
（実施例２）
本実施例において、組成は、
ケイ酸カリウム                      ２５０ｇ；
リン酸アルミニウム                  ５０ｇ；
ＥＶＡ再分散性エマルジョン粉末      １５０ｇ；
ＴｉＯ２                            １５０ｇ；
ＣａＣＯ３                          ５５０ｇ
消泡剤                              ５ｇ；
増稠剤                              ５ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００４８】
（実施例３）
本実施例において、組成は、
ケイ酸ナトリウム                    ２３３ｇ；
ＺｎＯ                              ４６ｇ；
ＥＶＡ再分散性エマルジョン粉末      １３４ｇ；
黄色酸化鉄                          １２８ｇ；
珪灰石                              ５３４ｇ
消泡剤                              ３ｇ；
増稠剤                              ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００４９】
（実施例４）
本実施例において、組成は、
ケイ酸リチウム                      １０８ｇ；
フルオロケイ酸ナトリウム            １２ｇ；
ＥＶＡ再分散性エマルジョン粉末      ６３ｇ；
赤色酸化鉄                          ５１ｇ；
ベントナイト                        ４３０ｇ
消泡剤                              １ｇ；
増稠剤                              ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５０】
（実施例５）
本実施例において、組成は、
ケイ酸ナトリウム                                      １３５ｇ；
フルオロケイ酸マグネシウム                            ２７ｇ；
ＥＶＡ再分散性エマルジョン粉末                        ８６ｇ；
ＺｎＯ                                                ４３ｇ；
酸化カルシウム粉末（ｓｉｅｒｏｚｅｍ  ｐｏｗｄｅｒ）  ４５３ｇ
消泡剤                                                ２ｇ；
増稠剤                                                ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５１】
（実施例６）
本実施例において、組成は、
ケイ酸カリウム                      １６１ｇ；
縮合リン酸アルミニウム              ４０ｇ；
ＥＶＡ再分散性エマルジョン粉末      １０３ｇ；
ＴｉＯ２                            ８５ｇ；
ＣａＣＯ３                          ５１５ｇ
消泡剤                              ２ｇ；
増稠剤                              ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５２】
（実施例７）
本実施例において、組成は、
ケイ酸カリウム                      １８３ｇ；
フルオロケイ酸カリウム              ３７ｇ；
ＥＶＡ再分散性エマルジョン粉末      １２２ｇ；
ＴｉＯ２                            １１４ｇ；
ＣａＣＯ３                          ５１１ｇ
消泡剤                              ２ｇ；
増稠剤                              ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５３】
（実施例８）
本実施例において、組成は、
ケイ酸カリウム                      ２０５ｇ；
リン酸アルミニウム                  ２３ｇ；
ＥＶＡ再分散性エマルジョン粉末      ９２ｇ；
ＴｉＯ２                            ９４ｇ；
ＣａＣＯ３                          ５００ｇ
消泡剤                              ２ｇ；
増稠剤                              ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５４】
（実施例９）
本実施例において、組成は、
ケイ酸カリウム                      ２３３ｇ；
リン酸アルミニウム                  ４７ｇ；
ＥＶＡ再分散性エマルジョン粉末      １３６ｇ；
ＴｉＯ２                            １４１ｇ；
ＣａＣＯ３                          ５３９ｇ
消泡剤                              ２ｇ；
増稠剤                              １ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５５】
（実施例１０）
本実施例において、組成は、
ケイ酸カリウム                      ２４２ｇ；
リン酸アルミニウム                  ４１ｇ；
ＥＶＡ再分散性エマルジョン粉末      １４７ｇ；
ＴｉＯ２                            １０１ｇ；
ＣａＣＯ３                          ５０１ｇ
消泡剤                              １ｇ；
増稠剤                              ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５６】
（実施例１１）
本実施例において、組成は、
ケイ酸ナトリウム                                ２８５ｇ；
フルオロケイ酸ナトリウム                        ５１ｇ；
ポリアクリル酸エステル再分散性エマルジョン粉末  １９７ｇ；
黒色酸化鉄                                      ２００ｇ；
滑石粉末                                        ５６０ｇ
消泡剤                                          １ｇ；
増稠剤                                          ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５７】
（実施例１２）
本実施例において、組成は、
ケイ酸ナトリウム                    ３１４ｇ；
フルオロケイ酸マグネシウム          ６６ｇ；
ＰＭＭＡ再分散性エマルジョン粉末    １７３ｇ；
リトポン                            ２３２ｇ；
方解石                              ５９４ｇ
消泡剤                              １ｇ；
増稠剤                              ２ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５８】
（実施例１３）
本実施例において、組成は、
ケイ酸リチウム                                        ３５０ｇ；
リン酸マグネシウム                                    ８０ｇ；
酢酸ビニル／エチレン共重合体再分散性エマルジョン粉末  ２００ｇ；
２，９ジメチルキナクリドン                                ２５０ｇ；
窒化ホウ素                                            ６００ｇ
消泡剤                                                １５ｇ；
増稠剤                                                １５ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００５９】
（実施例１４）
本実施例において、組成は、
ケイ酸ナトリウム                                      １００ｇ；
フルオロケイ酸カリウム                                ３ｇ；
スチレン／ブタジエン共重合体再分散性エマルジョン粉末  ３０ｇ；
炭化ケイ素                                            ３５０ｇ
消泡剤                                                １０ｇ；
増稠剤                                                １０ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００６０】
（実施例１５）
本実施例において、組成は、
ケイ酸リチウム                            ５０ｇ；
Ａｌ２Ｏ３                                １ｇ；
ポリメタクリル酸再分散性エマルジョン粉末  ２０ｇ；
雲母粉                                    ３００ｇ
消泡剤                                    １０ｇ；
増稠剤                                    １０ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００６１】
（実施例１６）
本実施例において、組成は、
ケイ酸リチウム                          ８０ｇ；
ＭｇＯ                                  ３ｇ；
ポリアクリル酸再分散性エマルジョン粉末  ２０ｇ；
ピグメントレッド１１４                  ３００ｇ
硫酸バリウム                            ３２０ｇ
消泡剤                                  １５ｇ；
増稠剤                                  １５ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいてＶＯＣ含有量を測定し、測定した結果は表１及び表２にそれぞれ示す。
【００６２】
（実施例１７）
本実施例において、組成は、
ケイ酸リチウム                                                  ４００ｇ；
ホウ酸ナトリウム                                                １００ｇ；
エチレン/塩化ビニル/ラウリン酸ビニル三元共重合体再分散性エマルジョン粉末
２５０ｇ；
フタロシアニン青                                                ３００ｇ
ＣａＣＯ３                                                      ７００ｇ
消泡剤                                                          １５ｇ；
増稠剤                                                          １５ｇ
前記組成を乾式混合することによって前記無機乾燥粉末建築塗料を得、水に加え、撹拌して均一にし、工事作業を行うことができ、スプレー塗布、ローラ塗布またはブラシ塗布等の手段によって適用することができ、その性能は中華人民共和国建築業界標準ＪＧ／Ｔ  ２６−２００２「外壁無機建築塗料」に基づいて測定され、且つ中華人民共和国国家標準ＧＢ  １８５８２−２００８「室内装飾塗装材料内壁塗料における有害物質の限定量」に基づいて有害物質含有量を測定し、測定した結果は表１及び表２にそれぞれ示す。
【００６３】
【表１】
2014527563.tif 000002
【００６４】
【表２】
2014527563.tif 000003
【００６５】
前記表１から分かるように、本発明に記載の無機乾燥粉末建築塗料は耐洗濯性のテストの測定した結果は１００００回も超えており、ＪＧ／Ｔ２６−２００２に規定された１０００回の標準より遥かに高く、且つ１６８ｈ耐水性、１６８ｈ耐アルカリ性試験、及び耐温度変化性(１０回)の試験した結果共に変化が発生せず、保管安定性、耐汚れ性及び施工性能は共にＪＧ／Ｔ２６−２００２標準に適していた。
【００６６】
且つ測定及び実際の応用過程において、本発明に記載の無機乾燥粉末建築塗料は共に塩析白化現象が現れなかった。
【００６７】
表２から分かるように、本発明に記載の無機乾燥粉末建築塗料は使用及び施工する過程において、ＶＯＣ、重金属、ベンゼン、ホルムアルデヒド等の有害物質が発生せず、優れた環境保護の特徴を備えている。
【００６８】
以上、本発明の具体的な実施例に対して詳細に説明したが、例示ものとして用いられるだけで、本発明は前記説明した具体的な実施例に限定されない。本分野の当業者にとって、本発明に対して行ったいずれかの等価修正及び切り替えは全て本発明の範囲内に属されるべきである。そのため、本発明の主旨及び範囲を逸脱しない前提下で行った等価変更及び修正は、共に本発明の範囲内に含まれるべきである。
【国際調査報告】
2014527563.tif 000004
2014527563.tif 000005
2014527563.tif 000006
2014527563.tif 000007
2014527563.tif 000008
2014527563.tif 000009